(57)【要約】【課題】高エネルギー効率及び長期充放電サイクル耐久性に優れた、バナジウム系レドックス電池用イオン交換膜として際立った性能を示す材料を提供することにある。【解決手段】イオン交換樹脂層及び親水化された多孔質材料層からなる複合イオン交換膜であって、前記イオン交換樹脂層が複合イオン交換膜の片面の最外層として配置され、かつその厚みが5〜50μmであり、イオン交換樹脂層を正極側、親水化された多孔質材料層を負極側に配置することを特徴とする、バナジウム系レドックス電池用複合イオン交換膜。【選択図】なし【特許請求の範囲】
【請求項１】
イオン交換樹脂層及び親水化された多孔質材料層からなる複合イオン交換膜であって、前記イオン交換樹脂層が複合イオン交換膜の片面の最外層として配置され、かつその厚みが5〜50μmであり、該イオン交換樹脂層をバナジウム系レドックス電池の正極側に、該親水化された多孔質材料層を該バナジウム系レドックス電池の負極側に配置して使用することを特徴とする、バナジウム系レドックス電池用複合イオン交換膜。
【請求項２】
前記親水化された多孔質材料層は、合成繊維布帛、化学繊維布帛、天然繊維布帛、合成繊維不織布、化学繊維不織布、紙、多孔フィルム、多孔金属板、多孔セラミック板からなる群より選択されるいずれかの多孔質材料層が親水化処理されてなることを特徴とする、請求項１に記載のバナジウム系レドックス電池用複合イオン交換膜。
【請求項３】
前記複合イオン交換膜のイオン交換膜樹脂層において、下記一般式（１）及び（２）で表される構成成分を含有することを特徴とする請求項１又は２に記載のバナジウム系レドックス電池用複合イオン交換膜。
【化１】
2016192294.tif 000015
ｍ、ｎは一般式（２）と一般式（３）の共重合比を示し、ｍ＋ｎ＝１００であり、２０≦ｍ≦７０、３０≦ｎ≦８０の範囲にある。Ｙはスルホン基またはカルボニル基を、ＸはＨまたは１価のカチオン種を、ＺはＯ原子、Ｓ原子、直接結合のいずれかを、Ｗは２価の芳香族基を示す。
【請求項４】
前記複合イオン交換膜のイオン交換膜樹脂層において、下記一般式（３）を、表される構成成分を有することを特徴とする請求項１又は２に記載のバナジウム系レドックス電池用複合イオン交換膜。
【化２】
2016192294.tif 000016
ただし、Ｒ１はイミダゾール環を形成できる４価の芳香族ユニットを、Ｒ２は２価の芳香族基を表す。Ｘはスルホン酸基、ホスホン酸基、ヒドロキシル基、カルボキシル基、及びこれらの金属塩、アンモニウム塩から選ばれる一種以上のイオン性基を表し、ｍは１から４の整数を表す。
【請求項５】
請求項１〜４のいずれかに記載の複合イオン交換膜と電極とを含有することを特徴とするバナジウム系レドックス電池用複合体。
【請求項６】
請求項５に記載の複合体を含有することを特徴とするバナジウム系レドックス電池。
【発明の詳細な説明】
【技術分野】
【０００１】
本発明は、イオン交換樹脂と多孔質基材から成る複合イオン交換膜に関するものであり、特に、バナジウム系レドックス電池に有用である。
【背景技術】
【０００２】
近年、エネルギー効率や環境性に優れた新しい二次電池が注目を集めている。特に、太陽光や風力などの自然エネルギーを貯蔵するため、大型の二次電池が強く求められている。中でも、レドックスフロー電池は充放電サイクル耐性や安全性に優れるため、大型の二次電池に最適である。
【０００３】
レドックスフロー電池は一般的に、ポンプの循環によって、硫酸バナジウム溶液中のバナジウムの酸化還元反応を起こし、エネルギーを得る電池である。このレドックスフロー電池は、両極間のイオンバランスを保つためにカチオン交換膜またはアニオン交換膜が用いられている。
【０００４】
アニオン交換膜には旭ガラス社製のセレミオンＡＰＳが用いられている。しかしながら、アニオン交換膜は硫酸アニオンなどイオン半径の大きいイオンを通す必要があるため、抵抗が高いなどの問題点がある。
【０００５】
イオン交換膜には、イオン伝導性以外にも、電解液の透過防止や機械的強度などの特性が必要である。このようなイオン交換膜としては、例えば米国デュポン社製ナフィオン（登録商標）に代表されるようなスルホン酸基を導入したパーフルオロカーボンスルホン酸ポリマーを含む膜や、トクヤマ社製ネオセプタに代表されるようなポリスチレンスルホン酸架橋体を含む膜が用いられている。
【０００６】
ナフィオンなどのパーフルオロカーボンスルホン酸ポリマーを含む膜は化学耐久性に優れ、プロトン伝導性が高く、セル抵抗を低くできる長所を有している。しかしながら、ナフィオンはイオン透過選択性に乏しいという問題点もある。具体的には、充放電中にバナジウムイオンも通してしまうため、電解液中の活物質量が減少し、充放電サイクルが著しく悪化してしまう。また、高コスト、廃棄時の環境負荷が大きいという問題点もある。
【０００７】
一方、ネオセプタなどのポリスチレンスルホン酸架橋体を含む膜は低コストで、バナジウムイオンを通しにくく、イオン透過選択性に優れるなどの長所を有している。しかしながら、加水分解や発熱時にスルホン酸基が脱離してしまうなど、化学耐久性や耐熱性にも課題を抱えている。
【０００８】
バナジウム系のレドックス電池において、充電時に正極側で５価バナジウムが生成する。この５価バナジウムは非常に酸化力が強いため、イオン交換膜や多孔質基材を著しく劣化させてしまう。一般的に、炭化水素系のイオン交換膜は初期エネルギー効率に優れるものの、耐酸化性に乏しく、５価バナジウムに対する耐性が低い問題点がある。一方、前述のナフィオンなどのパーフルオロカーボンスルホン酸ポリマーは５価バナジウムに対する耐性は非常に優れるものの、イオン透過選択性に乏しく、初期エネルギー効率が低い傾向にある。このように、初期エネルギー効率と耐酸化性を両立することは極めて困難であった。
【０００９】
そこで、バナジウム系レドックス電池用イオン交換膜において、高エネルギー効率と高耐久性を両立させるための手法がいくつか提案されている。例えば、特許文献１〜３では芳香族ポリマーにスルホン酸基を導入し、機械強度と耐熱性を向上している。しかしながら、これらの手法で作製した膜であっても、充放電のサイクルを重ねる毎に分子量が著しく低下し、バナジウム系のレドックス電池として用いるには耐酸化性が不十分であった。
【００１０】
また、特許文献４〜５では、イオン交換樹脂を多孔質基材中に含浸させることで複合化し、５価バナジウムによる劣化を補強材で補う手法が提案されている。しかしながら、含浸したイオン交換樹脂層によって高抵抗してしまうため、本手法では初期特性と耐久性の両立が容易ではない問題がある。
【先行技術文献】
【特許文献】
【００１１】
【特許文献１】特許第３９２８６１１号公報
【特許文献２】特表２００４−５０９２２４号公報
【特許文献３】特開２００６−１３７７９２号広公報
【特許文献４】特許第３７２９２９６号公報
【特許文献５】特開平１１−３３５４７３号公報
【発明の概要】
【発明が解決しようとする課題】
【００１２】
そこで、本発明の目的は、かかる事情に鑑み、低抵抗かつ長期充放電サイクルに耐久性に優れたバナジウム系レドックス電池用イオン交換膜を提供することにある。
【課題を解決するための手段】
【００１３】
本発明者らは、上記目的を達成すべく鋭意研究したところ、イオン交換樹脂層及び親水化された多孔質材料層からなる複合イオン交換膜であって、前記イオン交換樹脂層が複合イオン交換膜の片面の最外層として配置され、かつその厚みが5〜50μmであり、イオン交換樹脂層を正極側、親水化された多孔質材料層を負極側に配置することにより、上記目的が達成されることを見いだすに至った。
【００１４】
本発明は、以下の構成からなる。
１．イオン交換樹脂層及び親水化された多孔質材料層からなる複合イオン交換膜であって、前記イオン交換樹脂層が複合イオン交換膜の片面の最外層として配置され、かつその厚みが5〜50μmであり、該イオン交換樹脂層をバナジウム系レドックス電池の正極側に、該親水化された多孔質材料層を該バナジウム系レドックス電池の負極側に配置して使用することを特徴とする、バナジウム系レドックス電池用複合イオン交換膜。
２．前記親水化された多孔質材料層は、合成繊維布帛、化学繊維布帛、天然繊維布帛、合成繊維不織布、化学繊維不織布、紙、多孔フィルム、多孔金属板、多孔セラミック板からなる群より選択されるいずれかの多孔質材料層が親水化処理されてなることを特徴とする、１．に記載のバナジウム系レドックス電池用複合イオン交換膜。
３．前記複合イオン交換膜のイオン交換膜樹脂層において、下記一般式（１）及び（２）で表される構成成分を含有することを特徴とする１．又は２．に記載のバナジウム系レドックス電池用複合イオン交換膜。
【００１５】
【化１】
2016192294.tif 000002
ｍ、ｎは一般式（２）と一般式（３）の共重合比を示し、ｍ＋ｎ＝１００であり、２０≦ｍ≦７０、３０≦ｎ≦８０の範囲にある。Ｙはスルホン基またはカルボニル基を、ＸはＨまたは１価のカチオン種を、ＺはＯ原子、Ｓ原子、直接結合のいずれかを、Ｗは２価の芳香族基を示す。
４．前記複合イオン交換膜のイオン交換膜樹脂層において、下記一般式（３）を、表される構成成分を有することを特徴とする１．又は２．に記載のバナジウム系レドックス電池用複合イオン交換膜。
【００１６】
【化２】
2016192294.tif 000003
ただし、Ｒ１はイミダゾール環を形成できる４価の芳香族ユニットを、Ｒ２は２価の芳香族基を表す。Ｘはスルホン酸基、ホスホン酸基、ヒドロキシル基、カルボキシル基、及びこれらの金属塩、アンモニウム塩から選ばれる一種以上のイオン性基を表し、ｍは１から４の整数を表す。
【００１７】
５．前記１．〜４．のいずれかに記載の複合イオン交換膜と電極とを含有することを特徴とするバナジウム系レドックス電池用複合体。
６．前記５．に記載の複合体を含有することを特徴とするバナジウム系レドックス電池。
【発明の効果】
【００１８】
本発明のイオン交換樹脂層及び親水化された多孔質材料層からなる複合イオン交換膜であって、前記イオン交換樹脂層が複合イオン交換膜の片面の最外層として配置され、かつその厚みが5〜50μmであり、該イオン交換樹脂層をバナジウム系レドックス電池の正極側に、該親水化された多孔質材料層を該バナジウム系レドックス電池の負極側に配置して使用することにより、高エネルギー効率及び長期充放電サイクル耐久性に優れた、バナジウム系レドックス電池用イオン交換膜として際立った性能を示す材料を提供することができる。
【図面の簡単な説明】
【００１９】
【図１】バナジウム系レドックスフロー電池の概略図を示す。
【図２】実施例１の複合イオン交換膜の断面構造の写真である。
【図３】実施例２の複合イオン交換膜の断面構造の写真である。
【図４】実施例３の複合イオン交換膜の断面構造の写真である。
【発明を実施するための形態】
【００２０】
以下、本発明を詳細に説明する。本発明は、高エネルギー効率かつ長期充放電サイクルに耐久性に優れた、バナジウム系レドックス電池用イオン交換膜を提供するものである。すなわち、イオン交換樹脂層及び親水化された多孔質材料層からなる複合イオン交換膜であって、前記イオン交換樹脂層が複合イオン交換膜の片面の最外層として配置され、かつその厚みが5〜50μmであり、該イオン交換樹脂層をバナジウム系レドックス電池の正極側に、該親水化された多孔質材料層を該バナジウム系レドックス電池の負極側に配置することによって、多孔質材料による補強効果とイオン交換樹脂層による抵抗低減効果を両立させることができる。
【００２１】
本発明のバナジウム系レドックス電池用複合イオン交換膜のイオン交換樹脂層を構成するポリマー又は組成物としては、特にポリマー構造に制限はない。ポリマー構造とは、スルホン酸基、ホスホン酸基、カルボン酸基などのイオン性基を含有するポリマー構造であり、これらのポリマーとしては、例えばポリエチレンテレフタレート、ポリブチレンテレフタレート、ポリエチレンナフタレートなどのポリエステル類、ナイロン６、ナイロン６，６、ナイロン６，１０、ナイロン１２などのポリアミド類、ポリメチルメタクリレート、ポリメタクリル酸エステル類、ポリメチルアクリレート、ポリアクリル酸エステル類などのアクリレート系樹脂、ポリアクリル酸系樹脂、ポリメタクリル酸系樹脂、ポリエチレン、ポリプロピレン、ポリスチレンやジエン系ポリマーを含む各種ポリオレフィン、ポリウレタン系樹脂、酢酸セルロース、エチルセルロースなどのセルロース系樹脂、ポリアリレート、アラミド、ポリカーボネート、ポリフェニレンスルフィド、ポリフェニレンオキシド、ポリスルホン、ポリエーテルスルホン、ポリエーテルエーテルケトン、ポリエーテルイミド、ポリイミド、ポリアミドイミド、ポリベンズイミダゾール、ポリベンズオキサゾール、ポリベンズチアゾールなどの芳香族系炭化水素系ポリマー、ポリテトラフルオロエチレン、ポリビニリデンフルオリドなどのフッ素系樹脂、エポキシ樹脂、フェノール樹脂、ノボラック樹脂、ベンゾオキサジン樹脂などに前記のようなイオン性基を導入したポリマーであれば、特に制限はない。イオン性基の中でも、酸解離度の最も高いスルホン酸基が好ましい。また、これらの組成物中には、必要に応じて、例えば酸化防止剤、熱安定剤、滑剤、粘着付与剤、可塑剤、架橋剤、粘度調整剤、静電気防止剤、抗菌剤、消泡剤、分散剤、重合禁止剤などの各種添加剤を含んでいても良い。
【００２２】
より好ましくは、高電流効率、低抵抗、耐熱性、高機械強度を示す芳香族系炭化水素系ポリマーである。具体的には、ポリアリレート、アラミド、ポリカーボネート、ポリフェニレンスルフィド、ポリフェニレンオキシド、ポリスルホン、ポリエーテルスルホン、ポリエーテルエーテルケトン、ポリエーテルイミド、ポリイミド、ポリアミドイミド、ポリベンズイミダゾール、ポリベンズオキサゾール、ポリベンズチアゾールが好ましく例示される。これらのポリマーをスルホン化したポリマー又は組成物であることがより好ましい。
【００２３】
さらに好ましくは、ポリアリレート、ポリフェニレンスルフィド、ポリフェニレンオキシド、ポリスルホン、ポリエーテルスルホン、ポリエーテルエーテルケトン、ポリエーテルイミド、ポリイミド、ポリベンズイミダゾールなどをスルホン化したポリマー又は組成物である。これらのポリマー又は組成物である場合、ポリマー構造がより剛直であるため、より優れた耐熱性や機械強度を示す。
【００２４】
低抵抗かつバナジウムイオン透過を抑制するには、ポリマー構造間の微小な空隙をできるだけ小さくすることが好ましい。そのため、ポリマー構造間に立体障害を引き起こしてしまう嵩高い構造、例えば、ｔ−ブチル基などの長鎖脂肪族基やフルオレニル基などを導入することは好ましくなく、ポリマー構造間に物理相互作用をもたらすような官能基を導入することが好ましい。物理相互作用をもたらす官能基としては、イオン性基以外の極性官能基や酸塩基相互作用を発現できる２種以上の官能基及び構造が好ましい。
【００２５】
イオン性基以外の極性官能基としては、中でもニトリル基、アミド基、エステル基、カルボキシル基であることが好ましい。さらに、耐加水分解性や物理相互作用の強さから、ニトリル基であることが最も好ましい。従って、炭化水素系ポリマーにおいて好ましいのは、下記一般式（１）及び（２）で表される構成成分を含むものである。ポリマー構造中にベンゾニトリル構造を有していることにより電解液中での寸法安定性に優れるとともに、フィルムの強靱性も高いものとなり、高電流効率と低抵抗を両立できる。
【００２６】
【化１】
2016192294.tif 000004
ｍ、ｎは一般式（２）と一般式（３）の共重合比を示し、ｍ＋ｎ＝１００であり、２０≦ｍ≦７０、３０≦ｎ≦８０の範囲にある。Ｙはスルホン基またはカルボニル基を、ＸはＨまたは１価のカチオン種を、ＺはＯ原子、Ｓ原子、直接結合のいずれかを、Ｗは２価の芳香族基を示す。
【００２７】
酸塩基相互作用を発現できる２種以上の官能基及び構造として、酸性イオン性基を有するポリマーと、イミダゾールやアミンなど塩基性を示す構造を含むポリマーとの混合物や、同一ポリマー中に酸性イオン性基と塩基性を示す構造を有するポリマーを用いることが好ましい。従って、炭化水素系ポリマーにおいて好ましいのは、下記一般式（３）を、表される構成成分を有するものである。ポリマー構造中にイミダゾール構造と酸性イオン性酸基を有していることにより、ポリマー中に非常に強固な酸塩基相互が発現し、耐酸化性と低抵抗を両立させることができる。
【００２８】
【化２】
2016192294.tif 000005
ただし、Ｒ１はイミダゾール環を形成できる４価の芳香族ユニットを、Ｒ２は２価の芳香族基を表す。Ｘはスルホン酸基、ホスホン酸基、ヒドロキシル基、カルボキシル基、及びこれらの金属塩、アンモニウム塩から選ばれる一種以上のイオン性基を表し、ｍは１から４の整数を表す。
【００２９】
また、本発明のバナジウム系レドックス電池用複合イオン交換膜においては上記一般式（１）および一般式（２）とスルホン酸基含有成分以外の構造単位が含まれていてもかまわない。このとき、上記一般式（１）および一般式（２）で示される以外の構造単位はスルホン酸基含有成分の５０質量％以下であることが好ましい。５０質量％以下とすることにより、本発明のバナジウム系レドックス電池用イオン交換膜の特性を活かすことができる。
【００３０】
また、本発明のバナジウム系レドックス電池用複合イオン交換膜においては上記一般式（３）とスルホン酸基含有成分以外の構造単位が含まれていてもかまわない。このとき、上記一般式（３）で示される以外の構造単位はスルホン酸基含有成分の５０質量％以下であることが好ましい。５０質量％以下とすることにより、本発明のバナジウム系レドックス電池用イオン交換膜の特性を活かすことができる。
【００３１】
本発明のバナジウム系レドックス電池用複合イオン交換膜において、多孔質材料による補強効果とイオン交換樹脂層による抵抗低減効果を発現させるためには、前記イオン交換樹脂層が複合イオン交換膜の片面の最外層として配置され、かつその厚みが5〜50μmであることが好ましい。電解液とイオン交換膜との界面抵抗を十分に下げることができる。
【００３２】
イオン交換樹脂層において、各層の厚みについては、５〜５０μｍであることが好ましく、１０〜３０μｍであることがより好ましい。イオン交換樹脂層の厚みを上記範囲内にすることで、複合イオン交換膜の低抵抗化、バナジウムイオンの透過抑制、長期充放電サイクルに対する耐久性をすべて満たすことができる。イオン交換樹脂層の厚みが５０μｍを超える場合、バナジウムイオンの透過抑制と長期充放電サイクル耐久性は向上するが、複合イオン交換膜の膜抵抗が著しく上昇してしまう。５μm未満でも上記の性能をすべて満たすこともできるが、厚み制御の容易さから、５μｍ以上であると好ましい。
【００３３】
多孔質材料中のイオン交換樹脂の充填率については、０〜４０％であることが好ましく、より好ましくは０〜２０％である。多孔質材料中のイオン交換樹脂の充填率を上記範囲内とすることで、イオン交換樹脂を充填した層の高抵抗化の影響を小さくすることが出来る。
【００３４】
イオン交換樹脂が充填された多孔質材料層の厚みとしては、０〜１０μｍであることが好ましく、より好ましくは０〜５μｍである。イオン交換樹脂が充填された多孔質材料層の厚みを上記範囲内とすることで、複合イオン交換膜の低抵抗化、バナジウムイオンの透過抑制、長期充放電サイクルに対する耐久性をすべて満たすことができる。上記の範囲外にした場合、一方の特性は良くなるが、他方の特性を著しく低下させることになる。
【００３５】
イオン交換樹脂層のＩＥＣ（イオン交換容量）は、１．０ｍｍｅｑ／ｇ以上４．５ｍｍｅｑ以下であることが好ましく、１．５ｍｍｅｑ／ｇ以上、４．０ｍｍｅｑ以下であることがより好ましい。イオン交換樹脂層のＩＥＣが１．０ｍｅｑ／ｇ以下である場合は、複合イオン交換膜の膜抵抗が高くなる傾向がある。ＩＥＣが４．５ｍｅｑ／ｇ以上である場合は、電解液に対する膨潤性及びバナジウムイオン透過性が大きくなりすぎて使用に適さなくなる傾向がある。
【００３６】
また、本発明の複合イオン交換膜に用いられるイオン交換樹脂は、後で述べる方法により測定した各層のポリマー対数粘度が０．５ｄｌ／ｇ以上であることが好ましい。対数粘度が０．５ｄｌ／ｇよりも小さいと、イオン交換膜として成形したときに、イオン交換樹脂層が脆くなりやすくなる。対数粘度は、０．８ｄｌ／ｇ以上であることがさらに好ましい。なお、対数粘度を測定する溶媒としては、一般にＮ−メチルピロリドン、Ｎ，Ｎ−ジメチルアセトアミドなどの極性有機溶媒を使用することができるが、これらに溶解性が低い場合には濃硫酸を用いて測定することもできる。
【００３７】
本発明のバナジウム系レドックス電池用複合イオン交換膜を製造する方法としては、公知の任意の方法で行うことができる。まず、多孔質材料中とイオン交換樹脂層を接着させる方法として特に限定されないが、任意のポリマー溶液またはその溶融物をキャスト後、残溶媒量や温度を制御し、多孔質材料を置くまたは押し当てる方法でも良く、任意のポリマー溶液またはその溶融物をキャスト後にラミネートや熱プレスで接着させる方法などでも良い。
【００３８】
本発明のバナジウム系レドックス電池用複合イオン交換膜を成形する手法として最も好ましいのは、溶液からのキャストであり、キャストした溶液から溶媒を除去してバナジウム系レドックス電池用イオン交換膜を得ることができる。前述のように多孔質材料にイオン交換樹脂を接着させることで、複合イオン交換膜を得ることができる。溶液キャストにおける溶媒として、Ｎ，Ｎ−ジメチルホルムアミド、Ｎ，Ｎ−ジメチルアセトアミド、ジメチルスルホキシド、Ｎ−メチル−２−ピロリドン、ヘキサメチルホスホンアミドなどの非プロトン性極性溶媒や、メタノール、エタノール等のアルコール類から適切なものを選ぶことができるがこれらに限定されるものではない。これらの溶媒は、可能な範囲で複数を混合して使用してもよい。溶液中の化合物濃度は０．１〜５０質量％の範囲であることが好ましい。溶液中の化合物濃度が０．１質量％未満であると良好な成形物を得るのが困難となる傾向にあり、５０質量％を超えると加工性が悪化する傾向にある。溶液から成形体を得る方法は従来から公知の方法を用いて行うことができる。溶媒が、有機溶媒の場合には、加熱又は減圧乾燥によって溶媒を留去させることが好ましい。この際、必要に応じて他の化合物と複合された形で繊維状、フィルム状、ペレット状、プレート状、ロッド状、パイプ状、ボール状、ブロック状などの様々な形状に成形することもできる。溶解挙動が類似する化合物と組み合わせた場合には、良好な成形ができる点で好ましい。このようにして得られた成形体中のスルホン酸基はカチオン種との塩の形のものを含んでいても良いが、必要に応じて酸処理することによりフリーのスルホン酸基に変換することもできる。
溶媒の除去は、乾燥によることがバナジウム系レドックス電池用イオン交換膜の均一性からは好ましい。また、化合物や溶媒の分解や変質を避けるため、減圧下でできるだけ低い温度で乾燥することもできる。また、溶液の粘度が高い場合には、基板や溶液を加熱して高温でキャストすると溶液の粘度が低下して容易にキャストすることができる。キャストする際の溶液の厚みは特に制限されないが、１０〜１０００μｍであることが好ましい。より好ましくは５０〜５００μｍである。溶液の厚みが１０μｍよりも薄いとバナジウム系レドックス電池用イオン交換膜としての形態を保てなくなる傾向にあり、１０００μｍよりも厚いと不均一なイオン交換膜ができやすくなる傾向にある。溶液のキャスト厚を制御する方法は公知の方法を用いることができる。例えば、アプリケーター、ドクターブレードなどの塗布手段を用いて一定の厚みにしたり、ガラスシャーレなどを用いてキャスト面積を一定にして溶液の量や濃度を調整して厚みを制御することができる。キャストした溶液は、溶媒の除去速度を調整することでより均一な膜を得ることができる。例えば、加熱して溶媒を除去する場合には最初の段階では低温にして蒸発速度を下げることができる。また、水などの非溶媒に浸漬して溶媒を除去する場合には、キャストした溶液を空気中や不活性ガス中に適当な時間放置しておくなどして化合物の凝固速度を調整することができる。
【００３９】
本発明のバナジウム系レドックス電池用複合イオン交換膜に用いる親水化された多孔質材料の空孔率は２０〜９０％であることが好ましく、より好ましくは４０〜９０％である。空孔率が上記範囲内にある多孔質材料を用いることで、膜抵抗を十分に下げることができる。また、親水化された多孔質材料の強度については、５ＭＰａ以上であることが必要であり、１０ＭＰａ以上であることがより好ましい。これにより、親水化された多孔質材料にポリマーを充填した際に十分な強度を得ることができる。厚みについては、５〜１５０μｍであることが好ましく、１０〜１００μｍであることがより好ましい。厚みを上記範囲内に設定することで、親水化された多孔質材料とイオン交換膜層を接着した際の膜抵抗を下げることができると共に、製造時の取り扱い性も良好となる。
【００４０】
本発明のバナジウム系レドックス電池用複合イオン交換膜に用いる親水化された多孔質材料の空孔サイズは、０．０５μｍ以上１０μｍ以下であることが好ましく、０．１μｍ以上７μｍ以下であることがより好ましい。空孔サイズを上記範囲内に設定することで、親水化した多孔質材料とイオン交換膜層を接着した際の膜抵抗を下げることができると共に、多孔質材料の補強効果が十分発揮できる。
【００４１】
本発明のバナジウム系レドックス電池用複合イオン交換膜に用いる親水化された多孔質材料の形態としては、合成繊維布帛、化学繊維布帛、天然繊維布帛、合成繊維不織布、化学繊維不織布、紙、多孔フィルム、多孔金属板、多孔セラミック板であることが好ましく、合成繊維布帛、合成繊維不織布、化学繊維不織布、多孔フィルムであることがより好ましい。これらの形態の多孔質材料を用いることで、イオン交換膜層への接着が効率よく行えると共に、製造時の取り扱い性が良好となる。
【００４２】
本発明のバナジウム系レドックス電池用複合イオン交換膜に用いる親水化された多孔質材料の構成成分としては、バナジウム系レドックス電池の使用環境に耐えうるものであれば特に制限はない。具体的には、耐酸性及び耐酸化性を有する構成成分であることが好ましい。より好ましくは、ポリオレフィン、ポリテトラフルオロエチレンやポリビニリデンフルオリドなどのフッ素樹脂、ポリフェニレンスルフィド、ポリフェニレンオキシド、ポリスルホン、ポリエーテルスルホン、ポリエーテルエーテルケトン、ポリエーテルイミド、ポリイミド、ポリアミドイミド、ポリベンズイミダゾール、ポリベンズオキサゾール、ポリベンズチアゾールなどからなる多孔質材料である。
【００４３】
本発明のバナジウム系レドックス電池用複合イオン交換膜に用いる親水化された多孔質材料の親水化法として、公知の任意の方法であれば特に制限はない。例えば、ポリビニルアルコールを多孔質材料表面にコーティング後、グルタルアルデヒドなどで化学架橋を施したものが挙げられる。また、多孔質材料表面にプラズマ、ＵＶ、電子線、オゾン照射することで、多孔質材料表面に親水性官能基を導入するなど、物理的な親水化手法であっても良い。
【００４４】
本発明のバナジウム系レドックス電池用複合イオン交換膜をセルに組み込む場合、イオン交換樹脂層をバナジウム系レドックス電池の正極側、親水化された多孔質材料層を該バナジウム系レドックス電池の負極側に配置することが好ましい。これによって、親水化された多孔質材料の親水化剤が耐酸化性に劣っている場合でも、バナジウム系レドックス電池の使用環境において問題なく使用することができる。前述の配置を逆とした場合、多孔質材料の親水化剤が著しく劣化してしまい、イオン交換膜の抵抗が増大してしまう可能性がある。
【００４５】
バナジウム系レドックス電池とは、価数の異なるバナジウムの酸化還元反応によって充放電を行う電池である。イオン交換膜は正極・負極内のイオンバランスを調製すると共に、価数の異なるバナジウムの混合を防ぐための隔膜として用いる。本発明の２層以上の構造からなるバナジウム系レドックス電池用炭化水素系イオン交換膜は、水溶液系電解液をポンプの循環によって充放電を行うレドックスフロー電池に用いてもよく、または水溶液系電解液の代わりにバナジウム水和物を炭素電極に含浸したレドックス電池として用いても良い。水溶液系電解液をポンプの循環によって充放電を行うレドックスフロー電池は、例えば間隙を介した状態で対向して配設された一対の集電板間に隔膜が配設され、該集電板と隔膜との間に少なくとも一方に電極材が圧接挟持され、電極材は活物質を含んだ水溶液からなる電解液を含んだ構造を有する電解槽を備える。電池複合体とは、イオン交換膜と電極材からなることを指す（図１の３及び５）。
【００４６】
水溶液系電解液としては、前述の如きバナジウム系電解液の他、鉄−クロム系、チタン−マンガン−クロム系、クロム−クロム系、鉄−チタン系などが挙げられるが、バナジウム系電解液が好ましい。本発明の炭素電極材集合体は、特に、粘度が２５℃にて０．００５Ｐａ・ｓ以上であるバナジウム系電解液、あるいは１．５ｍｏｌ／ｌ以上のバナジウムイオンを含むバナジウム系電解液を使用するレドックスフロー電池に用いるのが有用である。
【実施例】
【００４７】
以下本発明を実施例を用いて具体的に説明するが、本発明はこれらの実施例に限定されることはない。なお、各種測定は次のように行った。
【００４８】
溶液粘度：ポリマー粉末を０．５ｇ／ｄｌの濃度でメタンスルホン酸またはＮ−メチル−２−ピロリドンに溶解し、３０℃の恒温槽中でウベローデ型粘度計を用いて粘度測定を行い、対数粘度ｌｎ[ｔａ／ｔｂ]／ｃ）で評価した（ｔａは試料溶液の落下秒数、ｔｂは溶媒のみの落下秒数、ｃはポリマー濃度）。
【００４９】
ＴＧＡ：島津製作所製熱重量測定計（TGA-50）を用い、アルゴン雰囲気中、昇温速度10℃/minで測定を行った（途中、１５０℃で３０分保持して水分を十分除去する）。３％重量減少温度は、２００℃まで昇温した後の重量に対して３％重量減少した時の温度とした。
【００５０】
イオン交換容量（ＩＥＣ）：乾燥した試料１００ｍｇを、０．０１ＮのＮａＯＨ水溶液５０ｍｌに浸漬し、２５℃で一晩攪拌した。その後、０．０５ＮのＨＣｌ水溶液で中和滴定した。中和滴定には、平沼産業（株）製、電位差滴定装置ＣＯＭＴＩＴＥ−９８０を用いた。イオン交換当量は下記式で計算して求めた。
イオン交換容量［ｍｅｑ／ｇ］＝（１０−滴定量［ｍｌ］）／２
【００５１】
電池特性：上下方向（通液方向）に１０ｃｍ、幅方向に１ｃｍの電極面積１０ｃｍ２ を有する小型のセルを作り、定電流密度で充放電を繰り返し、電流効率、セル抵抗、エネルギー効率、電圧効率を下記の通りに算出した。また、正極電解液には１．７ｍｏｌ／ｌのオキシ硫酸バナジウムの２．５ｍｏｌ／ｌ硫酸水溶液を用い、負極電解液には１．７ｍｏｌ／ｌの硫酸バナジウムの２．５ｍｏｌ／ｌ硫酸水溶液を用いた。電解液量はセル、配管に対して大過剰とした。液流量は毎分６．２mlとし、３０℃で測定を行った。
【００５２】
（ａ）電流効率：ηＩ 
充電に始まり、放電で終わる１サイクルのテストにおいて、電流密度を電極幾何面積当たり８０ｍＡ／ｃｍ２（１２６０ｍＡ）として、１．６Ｖまでの充電に要した電気量をＱ１クーロン、１．０Ｖまでの定電流放電で取りだした電気量をＱ２クーロンとし、数式１で電流効率ηＩ を求める。
【００５３】
【数１】
2016192294.tif 000006
【００５４】
（ｂ）セル抵抗：Ｒ
負極液中のＶ３＋をＶ２＋に完全に還元するのに必要な理論電気量Ｑｔｈに対して、放電により取りだした電気量の比を充電率とし、数式２で充電率を求める。
【００５５】
【数２】
2016192294.tif 000007
【００５６】
充電率が５０％のときの電気量に対応する充電電圧ＶＣ５０、放電電圧ＶＤ５０を電気量−電圧曲線からそれぞれ求め、数式３より電極幾何面積に対するセル抵抗Ｒ（Ω・cm２ ）を求める。
【００５７】
【数３】
2016192294.tif 000008
【００５８】
（ｃ）電圧効率：ηＶ
上記の方法で求めたセル抵抗Ｒを用いて数式４の簡便法により電圧効率ηＶを求める。
【００５９】
【数４】
2016192294.tif 000009
ここで、Ｅは充電率５０％のときのセル開回路電圧１．４３２Ｖ（実測値）、Ｉは定電流充放電における電流値１．２６０Ａである。
【００６０】
（ｄ）エネルギー効率：ηＥ
前述の電流効率ηＩと電圧効率ηＶを用いて、数式５によりエネルギー効率ηＥを求める。
【００６１】
【数５】
2016192294.tif 000010
【００６２】
ＮＭＲ測定：ポリマーを溶媒に溶解し、ＶＡＲＩＡＮ社製ＵＮＩＴＹ−５００を用いて１Ｈ−ＮＭＲは室温で測定を行った。溶媒には重ジメチルスルホキシドを用いた。ポリマー重合例１，２においては構造式（１）に由来するピーク面積値と構造式（２）に由来するピーク面積値から、構成成分のｍｏｌ比を算出し、ｎの値を算出した
【００６３】
長期充放電サイクル耐久性：１．０Ｖのセルに対し電流密度を電極幾何面積当たり１００ｍＡ／ｃｍ２（全体で１６００ｍＡ）として１．６Ｖまでの定電流充電を行い、次に１．６Ｖから電流密度を電極幾何面積当たり１００ｍＡ／ｃｍ２（全体で１６００ｍＡ）とした定電流放電を行って１．
０Ｖに到達した時点を１サイクルとする。
【００６４】
（ポリマー重合例１）
３，３’−ジスルホ−４，４’−ジクロロジフェニルスルホン２ナトリウム塩（略号：Ｓ−ＤＣＤＰＳ）を４．３２２０ｇ（０．００８７５ｍｏｌｅ）、２，６−ジクロロベンゾニトリル（略号：ＤＣＢＮ）を４．１８４７ｇ（０．０２４２６ｍｏｌｅ）、４，４’−ビフェノール６．１４９４ｇ（０．０３３００ｍｏｌｅ）、炭酸カリウム５．０１７１ｇ（０．０３６３０ｍｏｌｅ）を１００ｍｌ四つ口フラスコに計り取り、窒素を流した。３０ｍｌのＮＭＰを入れて、１５０℃で一時間撹拌した後、反応温度を１９５−２００℃に上昇させて系の粘性が十分上がるのを目安に反応を続けた（約５時間）。放冷の後、水中にストランド状に沈殿させた。得られたポリマーは、沸騰水中で１時間洗浄した後、乾燥した。上記構造式において、ｍ＝２６．５、ｎ＝７３．５のポリマーを得た。ポリマーの対数粘度は、１．５８ｄｌ／ｇを示した。ポリマー構造式を下記に示す（以下構造をポリマー１と称する）。ポリマー２を２Ｍ−硫酸で処理後、滴定で求めたＩＥＣは１．３３ｍｅｑ／ｇを示した。
【００６５】
【化３】
2016192294.tif 000011
【００６６】
（ポリマー重合例２）
３，３’−ジスルホ−４，４’−ジクロロジフェニルスルホン２ナトリウム塩（略号：Ｓ−ＤＣＤＰＳ）を２．４４５０ｇ（０．００４９５ｍｏｌｅ）、２，６−ジクロロベンゾニトリル（略号：ＤＣＢＮ）を０．６９８３ｇ（０．００４０５ｍｏｌｅ）とする以外は、重合例１と同様にして重合を行い、下記構造式のポリマーを得た。ポリマー構造式を下記に示す。下記ポリマーをポリマー２と称する。本ポリマーの熱重量測定による３％重量減少温度（２００℃での試料重量を基準にして測定）は３９３℃であった。ポリマー３の対数粘度は、１．３５ｄｌ／ｇを示した。滴定で求めたＩＥＣは２．４１ｍｅｑ／ｇを示した。
【００６７】
【化４】
2016192294.tif 000012
【００６８】
（ポリマー重合例３）
３，３’，４，４‘−テトラアミノジフェニルスルホン（略号：ＴＡＳ）１．５００ｇ（５．３８９ｘ１０-3ｍｏｌｅ）、２，５−ジカルボキシベンゼンスルホン酸モノナトリウム（略号：ＳＴＡ、純度９９％）１．４４５ｇ（５．３８９ｘ１０-3ｍｏｌｅ）、ポリリン酸（五酸化リン含量７５％）２０．４８ｇ、五酸化リン１６．４１ｇを重合容器に量り取る。窒素を流し、オイルバス上ゆっくり撹拌しながら１００℃まで昇温 する。１００℃で１時間保持した後、１５０℃に昇温 して１時間、２００℃に昇温 して４時間重合した。重合終了後放冷し、水を加えて重合物を取り出し、家庭用ミキサーを用いてpH試験紙中性になるまで水洗を繰り返した。得られたポリマーは８０℃で終夜減圧乾燥した。ポリマーの対数粘度は、１．７１ｄｌ／ｇを示した。得られたポリマーをポリマー３と称し、構造式を下記に示す。滴定で求めたＩＥＣは２．１９ｍｅｑ／ｇを示した。本ポリマーの熱重量測定による３％重量減少温度（２００℃での試料重量を基準にして測定）は４５３℃であった。
【００６９】
【化５】
2016192294.tif 000013
【００７０】
（実施例１）
得られたポリマー１について、それぞれ１０ｇをＮＭＰ６７ｍｌに溶解した。調製したポリマー１の溶液をホットプレート上ガラス板に約２００μｍ厚にキャストした。６０℃で２０分加熱乾燥した。乾燥後、キャスト後の膜に住友電工社製ポアフロンＨＰＷ−０４５−３０（厚み３０μｍ、空孔率６０％、親水化PTFEの多孔膜に、ポリビニルアルコール架橋体をコーティング）を置き、ガラス板でサンドイッチした状態で３０分間静置した。その後、１００℃で２時間乾燥させた後、複合イオン交換膜をガラス板から剥がし、水中に一晩以上浸漬した。得られたフィルムは、希硫酸（濃硫酸６ｍｌ、水３００ｍｌ）中で１時間沸騰水処理して塩をはずし酸に変換した後、純水でさらに１時間煮沸することで遊離した酸成分を除去した後に乾燥した。断面観察により、イオン交換樹脂層が多孔質材料層の片面に配置され、かつ両者が良好に接着した複合イオン交換膜であることを確認した（図２）。イオン交換樹脂層の厚みは１０μｍ、多孔質材料層の厚みは２５μｍであった。
【００７１】
（実施例２）
ポリマー２を１ｇ計量し、これをＮＭＰ１０ｍｌに溶解した（溶液Ａ）。また、ポリマー３を１ｇ計量し、これをＮＭＰ１０ｍｌに溶解した（溶液Ｂ）。重量比が溶液Ａ：溶液Ｂ＝４：６となるように両溶液を混合した溶液を用いた以外は、実施例１と同様にして複合イオン交換膜を得た。イオン交換樹脂層の厚みは２０μｍ、多孔質材料層の厚みは２５μｍであった（図３）。
【００７２】
（実施例３）
親水化された多孔質基材を、住友電工社製ポアフロンＨＰＷ−１００−３０（厚み３０μｍ、空孔率８０％、親水化PTFEの多孔膜に、ポリビニルアルコール架橋体をコーティング）を用いた以外は、実施例１と同様にして複合イオン交換膜を得た。イオン交換樹脂層の厚みは１１μｍ、多孔質材料層の厚みは２５μｍであった（図４）。
【００７３】
実施例１〜３で作製した複合イオン交換膜において、イオン交換膜層を正極側に、親水化された多孔質材料層を負極側に配置して炭素電極材料（東洋紡社製ＸＦ３０Ａ）で挟み込み、図１で示したようなセルを組み立てた。上下方向（通液方向）に１０ｃｍ、幅方向に１．６ｍの電極面積１６ｃｍ２ を有する小型のセルを作り、定電流密度で充放電を繰り返し、イオン交換膜性能の評価を行った。正極電解液には１．７ｍｏｌ／ｌのオキシ硫酸バナジウムの２．５ｍｏｌ／ｌ硫酸水溶液を用い、負極電解液には１．７ｍｏｌ／ｌの硫酸バナジウムの２．５ｍｏｌ／ｌ硫酸水溶液を用いた。電解液量はセル、配管に対して大過剰とした。液流量は毎分６．２mlとし、３０℃で測定を行った。
（比較例１）
ポリマー１からなる単層イオン交換膜（３０μｍ）を炭素電極材料（東洋紡社製ＸＦ３０Ａ）で挟み込んだ以外は、実施例１と同様にしてイオン交換膜性能を評価した。
（比較例２）
実施例１で作製した複合イオン交換膜を、イオン交換膜層を負極側に、親水化された多孔質材料層を正極側に配置した以外は、実施例１と同様にしてイオン交換膜性能を評価した。
（比較例３）
実施例２で作製した複合イオン交換膜を、イオン交換膜層を負極側に、親水化された多孔質材料層を正極側に配置した以外は、実施例１と同様にしてイオン交換膜性能を評価した。
（比較例４）
米国デュポン社製Ｎａｆｉｏｎ２１２ＣＳを炭素電極材料（東洋紡社製ＸＦ３０Ａ）で挟み込んだ以外は、実施例１と同様にしてイオン交換膜性能を評価した。
【００７４】
実施例１〜３及び比較例１〜４で作製したイオン交換膜を用いて、１００ｍＡ／ｃｍ２で充放電を繰り返し実施し、その初期性能と充放電サイクル耐久性の測定を行った。その結果、表１のようになった。
【００７５】
【表１】
2016192294.tif 000014
【００７６】
表１の結果から明らかなように、本発明の複合イオン交換膜（実施例１〜３）は、非常に高い電流効率を示すと共に、抵抗も低く、優れたエネルギー効率を示すことがわかった。さらに、長期の充放電サイクル耐久性も非常に優れていた。このように、２０μｍ程度の薄いイオン交換膜層により高エネルギー効率を達成できたと共に、親水化された多孔質材料によって高いサイクル耐久性も両立することができた。
【００７７】
一方で、ポリマー１単独からなる膜は、エネルギー効率が低いだけでなく、耐久性も実施例１〜３よりも劣る結果となった。これは、膜の厚みが厚いことと、ポリマー単独からなる膜は酸化劣化による強度低下が著しいためと考えられる。また、比較例２及び３は、セルを組み立て時において、裏表を逆に配置したものである。その結果、エネルギー効率は実施例１〜３と同様であるのに対し、耐久性に大きく劣る結果となった。これは、親水化された多孔質基材の劣化が著しいたためである。この結果からも、実施例で記載した配置にした時、多孔質基材の劣化が抑制され、高い耐久性を発現できることがわかる。比較例４は、抵抗が低く、耐久性も優れているが、電流効率が低いためエネルギー効率に劣る結果であった。
【産業上の利用可能性】
【００７８】
本発明は、イオン交換樹脂層及び親水化された多孔質材料層からなる複合イオン交換膜であって、前記イオン交換樹脂層が複合イオン交換膜の片面の最外層として配置され、かつその厚みが5〜50μmであり、該イオン交換樹脂層をバナジウム系レドックス電池の正極側に、親水化された多孔質材料層を該バナジウム系レドックス電池の負極側に配置して使用することにより、高エネルギー効率及び長期充放電サイクル耐久性に優れた、バナジウム系レドックス電池用イオン交換膜として際立った性能を示す材料を提供することができる。
【符号の説明】
【００７９】
１…集電板、２…スペーサ、３…イオン交換膜、４ａ，ｂ…通液路、５…電極
材、６…正極液タンク、７…負極液タンク、８，９…ポンプ
【図１】
2016192294.tif 000017
【図２】
2016192294.tif 000018
【図３】
2016192294.tif 000019
【図４】
2016192294.tif 000020